(57)【要約】高強度溶接金属を作成する際に使用する、頂部スラグインの無い健全な高靭性の溶接金属が得られる、高塩基性サブマージアーク溶接用溶融型フラックスを提供する。母材引張強度が８００ＭＰａ〜１２００ＭＰａのパイプライン用ＵＯ鋼管をシーム溶接する際に使用されるサブマージアーク溶接用溶融型フラックスは、質量％で、ＣａＯ：５．０％以上２５．０％以下、ＭｇＯ：１．０％以上５．０％以下、Ａｌ２Ｏ３：１５．０％超３０．０％以下、ＣａＦ２：３０．０％以上５０．０％以下、ＳｉＯ２：１０．０％以上２０．０％以下、ＭｎＯ：０．５％以上、１５．０％以下で、塩基度Ｂが１．２以上３．２以下であることを特徴とする、サブマージアーク溶接用溶融型フラックスであり、さらに、Ｌｉ２ＯおよびＫ２Ｏの何れか１種または２種の合計が：０．２％以上５．０％以下を含有するものである。
2010117074.tif 000002
【特許請求の範囲】
【請求項１】
母材引張強度が８００ＭＰａ〜１２００ＭＰａのパイプライン用ＵＯ鋼管をシーム溶接する際に使用されるサブマージアーク溶接用溶融型高塩基性フラックスにおいて、
質量％で、
ＣａＯ：５．０％以上、２５．０％以下、
ＭｇＯ：１．０％以上、５．０％以下、
Ａｌ２Ｏ３：１５．０％超、３０．０％以下、
ＣａＦ２：３０．０％以上、５０．０％以下、
ＳｉＯ２：１０．０％以上、２０．０％以下、
ＭｎＯ：０．５％以上、１５．０％以下
を含有し、残部が不可避的不純物であり、且つ、式（１）で得られる塩基度Ｂが、１．２以上、３．２以下であることを特徴とする、サブマージアーク溶接用溶融型高塩基性フラックス。
Ｂ＝６．０５Ｎ［ＣａＯ］＋４．０Ｎ［ＭｇＯ］＋５．１Ｎ［ＣａＦ２］＋４．８Ｎ［ＭｎＯ］−０．２Ｎ［Ａｌ２Ｏ３］−６．３１Ｎ［ＳｉＯ２］・・・（１）
ここで、Ｎ［ｋ］は成分ｋのモル分率を表す。
【請求項２】
さらに、質量％で、Ｌｉ２ＯおよびＫ２Ｏのいずれか１種または２種を、合計で、０．２％以上、５．０％以下含有することを特徴とする、請求項１に記載のサブマージアーク溶接用溶融型高塩基性フラックス。
【発明の詳細な説明】
【技術分野】
【０００１】
本発明は、石油、天然ガス等を輸送する強度と低温靭性が要求される母材引張強度８００ＭＰａ〜１２００ＭＰａのパイプライン用ＵＯ鋼管の造管溶接に使用されるサブマージアーク溶接用溶融型フラックスに関する。
【背景技術】
【０００２】
石油、天然ガス等を輸送するパイプライン用鋼管として、溶接により鋼管の長手方向を接合した溶接鋼管があげられる。この中で、ＵＯ鋼管は、Ｃプレス、ＵプレスおよびＯプレスを用いて鋼板を円筒状に成型した後、板の突き合わせ部を溶接により接合して製造されるものである。この接合に使用する溶接方法には、品質と生産性を考慮して、サブマージアーク溶接が用いられることが多い。
サブマージアーク溶接とは、フラックスと溶接ワイヤを用いてフラックス中でアークを発生させて溶接する方法である。ＵＯ鋼管でのサブマージアーク溶接部は、通常鋼管の内面から１層、鋼管の外面から１層の合計２層溶接である。フラックスおよび溶接ワイヤにより作製される溶接金属には、母材に見合った強度と靭性が要求される。また、同時に良好な溶接ビード形状や欠陥の無い溶接金属が要求される。
これらの品質の制御には、フラックスの組成や溶接ワイヤの成分が重要であり、従来から、色々と技術開発が行われてきた。【０００３】
例えば、特許文献１に記載の発明では、靭性の高い溶接金属を得るために、成分の範囲およびいくつかの成分の比率の範囲を規定することにより、溶接金属の低酸素化を図り、目的を達成している。具体的には、ＣａＦ２を適量添加することにより、溶接金属中の酸素量を低減している。また、ＣａＦ２の添加に伴い問題となるアークの不安定性に対しては、ＳｉＯ２およびＡｌ２Ｏ３添加によるスラグのガラス化により、さらにはＳｉＯ２、ＭｇＯおよびＣａＯの適切な比率の添加により、アークを安定化させている。さらに、Ａｌ２Ｏ３およびＳｉＯ２を適量添加することによるスラグのガラス化により、作業性を向上させる効果も得ている。その結果、Ｃ：０．０９％、Ｓｉ：０．２９％、Ｍｎ：１．３２％、Ｐ：０．０１９％、Ｓ：０．００７％、Ａｌ：０．０３５％の母材を用いて０℃での靭性を向上させている。【０００４】
特許文献２に記載の発明では、耐サワー環境用途の大径管の母材と溶接金属の化学組成を規定している。さらに、溶接金属においては、溶接金属の成分の比率を規定して、低温靭性の優れたＵＯ鋼管用のシーム溶接金属を得ようとしている。その場合、用いるフラックスにおいては、溶接金属の酸素量が０．０１５％〜０．０２５％になるように低酸素系フラックスを用いている。ここで用いているフラックスは、特許文献３で開示されている低酸素系フラックスである。溶接金属中の酸素量を低減させる目的で、例えばＳｉＯ２を５．４％と低いレベルまで低減させて低酸素化をはかっている。【０００５】
特許文献４に記載の発明では、用いる溶接ワイヤの成分および用いるフラックスの塩基度あるいは母材の化学成分を限定して溶接金属の低温靭性を確保している。ここで用いているフラックスは、ＣａＯ−ＣａＦ２−ＡｉＯ２系のフラックスであり、溶接金属の酸素量を靭性確保に必要な０．０３５％以下にするために、塩基度を０．４以上にしている。実施例に使用されているフラックスの主な組成は、ＳｉＯ２：２５％〜２９％、ＭｎＯ：２％〜５％、ＴｉＯ２：５％〜７％、Ａｌ２Ｏ３：５％、ＣａＯ：１８％〜３３％、ＭｇＯ：４％〜９％、ＣａＦ２：１７％〜２６％であり、このようなフラックスを用いて、Ｘ６５の鋼管に対して溶接を実施し、−３０℃で吸収エネルギー約２０ｋｇｆｍ（約２００Ｊ）の高靭性の溶接金属を得ている。【０００６】
特許文献５に記載の発明は、特に厚肉大径鋼管の溶接に適用するため多層溶接を前提とし、溶接用フラックスの成分を規定して靭性を確保しようとするものである。具体的には、溶接金属の焼き入れ性を制御して溶接金属の低温靭性を確保するため、フラックスを１層目および２層目と３層目以降で成分を最適化している。【０００７】
特許文献６に記載の発明は、溶接後熱処理を前提とした溶接金属に適用するサブマージアーク溶接のためのフラックスを開示している。特許文献６では、溶接後熱処理を行った後の溶接金属の低温靭性を確保するために、フラックスの成分を規定している。特に、フラックス中のＳｉ、Ｍｎの下限は脱酸確保の観点から、上限は低温靭性確保の観点から制限し、且つＣａＦ２を適量添加することにより、溶接金属の酸素量を低減している。【０００８】
以上の様に、溶接金属の低温靭性を確保する目的でフラックスの成分が検討されている。
【先行技術文献】
【特許文献】
【０００９】
【特許文献１】特開昭５８−０５５１９７号公報
【特許文献２】特開平０３−２８５７７０号公報
【特許文献３】特開昭６０−１９１６９１号公報
【特許文献４】特開平０５−０００３７５号公報
【特許文献５】特開平０６−１５５０７６号公報
【特許文献６】特開平０８−２５７７８９号公報
【特許文献７】特開２００６−３０５６０４号公報
【特許文献８】特開２００７−９０３９９号公報
【発明の概要】
【発明が解決しようとする課題】
【００１０】
近年、輸送効率の向上やコスト低減の目的で、従来のＵＯ鋼管の強度を上回る、母材の引張強度で８００ＭＰａ以上の高強度ＵＯ鋼管の要望が高まりつつある。当然、これらのＵＯ鋼管を溶接してなる溶接金属にも、母材に見合った引張強度８００ＭＰａ以上の強度と低温靭性が要求される様になってきた。【００１１】
しかしながら、発明者らの検討結果では、母材引張強度８００ＭＰａ〜１２００ＭＰａのパイプライン用ＵＯ鋼管をサブマージアーク溶接で溶接した場合、図１で示される様なビード頂部近傍の溶接金属内部にスラグが巻込まれる現象（以下、当該現象および当該現象発生部を、頂部スラグインＳＴという。）が見られる場合や、溶接後に低温割れが発生しやすくなる傾向があった。【００１２】
例えば、特許文献１の実施例で開示されている組成のフラックスでは、低温割れ感受性の高い高強度溶接金属には適用できない。
特許文献２に記載の発明で使用されている特許文献３に記載の発明のフラックスでは、溶接後に低温割れの問題が発生する。
特許文献４で開示されているフラックスを用い、かつ、高強度の溶接金属とする溶接では、頂部スラグインが発生するという問題がある。
特許文献５の実施例で開示されている組成のフラックスでは、低温割れ感受性の高い高強度溶接金属には適用できない。【００１３】
特許文献６に記載の発明は、後続溶接による再熱効果による靭性の確保は容易であるが、再熱効果の期待できない内外面１層溶接では適用できない。さらに、同文献記載の発明は、溶接後に低温割れが発生しやすく、高強度溶接金属には不適当である。【００１４】
特許文献７に記載の発明は、大電流で横向き溶接することができ、且つ横向き、水平すみ肉及び下向きの何れの姿勢にも適用可能なサブマージアーク溶接用溶融型フラックスを提案しているが、高強度溶接金属を作成する場合に溶接金属中の酸素量に着目して靭性の低下を防止するものではない。【００１５】
特許文献８に記載の発明は、強度が８００ＭＰａ〜１２００ＭＰａ級の高強度鋼板に対応する高強度溶接金属を製作する際に使用するサブマージアーク溶接用溶融型フラックスにおいて、低温靭性を改善することが提案されているが、ＵＯ鋼管などのより厳しい環境での適用が要求されている。【００１６】
そこで、本発明は、このような背景を踏まえて、高強度溶接金属を作成する場合であっても、溶接後に低温割れが発生しにくく、頂部スラグインの無い健全な高靭性の溶接金属が得られる高塩基性サブマージアーク溶接用溶融型フラックスを提供することを課題とする。
【課題を解決するための手段】
【００１７】
本発明者らは、上記の様な、溶接後に低温割れが発生しにくく、頂部スラグインの無い低温靭性に優れた高強度溶接金属を得ることができる溶融型のサブマージアーク溶接用のフラックスを検討した。その結果、ＣａＯ、ＭｇＯ、Ａｌ２Ｏ３、ＣａＦ２およびＳｉＯ２の範囲を適量化するとともに、ＭｎＯの添加量を最適化することにより、高強度の溶接金属を作成する場合であっても、以下に示すように、溶接金属の酸素量を最適化して高い低温靭性を確保しつつ、頂部スラグインの無い良好な形状を持ち、溶接後に低温割れが発生しにくい溶接ビードを作成できるフラックスを得ることができることを見いだした。【００１８】
溶接金属の強度は、サブマージアーク溶接に用いられる溶接ワイヤとして、Ｎｉ、ＣｒあるいはＭｏ等の合金元素の添加されたものを用いることにより向上させることができる。発明者らの検討結果によれば、このようにして高強度化された、引張強度が８００ＭＰａ以上、１２００ＭＰａ以下の溶接金属においては、図２が示す様に、溶接金属の酸素量が重要であり、図２において点線で示されるように、溶接金属中の酸素量が、およそ０．０１８％以上０．０３５％以下の範囲である場合、−３０℃での衝撃吸収エネルギーが１００Ｊ以上となる良好な靭性が得られることが判明している。
引張強度８００ＭＰａ以上１２００ＭＰａ以下の溶接金属では、組織がアシキュラーフェライト組織からベイナイト組織となる。これらの組織では、溶接金属中の酸素量が溶接金属の靭性に重要な働きをしている。一方、１２００ＭＰａ超の溶接金属では、組織がマルテンサイト組織となり、酸素量の制御のみでは靭性の確保が困難となる。【００１９】
また、発明者らの検討結果によれば、頂部スラグインは、以下に示すようにして、発生すると考えられる。すなわち、溶接金属の強度を得るためには、サブマージアーク溶接に用いられる溶接ワイヤに先に述べた合金元素を添加するが、上記合金元素は、溶接時に溶融した溶接金属の粘性や、溶融した溶接金属と溶融したフラックスとの界面張力を変化させる。このため、溶接時に溶融したスラグが浮上分離されにくくなり、最終凝固部であるビード頂部の溶接金属内部にスラグインが残存してしまうと考えられる。【００２０】
さらに、発明者らは、この頂部スラグインの発生傾向について、溶接金属の引張強度別に以下に示す式（１）で計算されるフラックスの塩基度Ｂで整理して詳細に検討した。その結果、図３に示すように、８００ＭＰａ以上の溶接金属においては、塩基度Ｂが１．２以上である場合、頂部スラグインは発生していないことが判明した。
Ｂ＝６．０５Ｎ［ＣａＯ］＋４．０Ｎ［ＭｇＯ］＋５．１Ｎ［ＣａＦ２］＋４．８Ｎ［ＭｎＯ］−０．２Ｎ［Ａｌ２Ｏ３］−６．３１Ｎ［ＳｉＯ２］・・・（１）
ここで、Ｎ［ｋ］は成分ｋのモル分率を表す。【００２１】
ところが、フラックスの塩基度Ｂと溶接金属中の酸素量は相関があり、発明者らが種々のフラックスにおいて行った調査でも、図４の様な関係が認められた。すなわち、式（１）で表現される塩基度Ｂが１．２以上で頂部スラグインが発生しない場合でも、溶接金属中の酸素量が０．０１８％未満となる場合が発生し、その場合は、図１に示した様に低温での靭性が低くなることが予想される。このことから、塩基度Ｂが１．２以上であって、かつ、溶接金属中の酸素量が安定して０．０１８％以上になるようにする必要がある。【００２２】
さらに詳細にフラックスに含まれる個々の成分の頂部スラグインの発生に対する影響を調査した。その結果、図５が示す様に、溶接金属の引張強度が８００ＭＰａ以上では、フラックスのＳｉＯ２量が２０％超で頂部スラグインが発生する様になることが判明した。さらにＣａＦ２量も頂部スラグインの発生傾向に影響をおよぼし、図６が示す様に、高強度溶接金属においてはフラックス中のＣａＦ２量が３０％未満で頂部スラグインが発生する様になることが判明した。【００２３】
この様に、高強度溶接金属においては頂部スラグインを回避するため、式（１）で得られる塩基度Ｂ、フラックスのＳｉＯ２量およびＣａＦ２量を調整する必要がある。さらに、フラックス中の塩基度Ｂ、ＳｉＯ２量あるいはＣａＦ２量を、頂部スラグインが回避できる範囲内で満足しつつ、溶接金属中の酸素量を０．０１８％以上、０．０３５％以下に制御する必要がある。【００２４】
ＭｎＯは、フラックスに適量添加することにより、頂部スラグインの発生を招かずに、溶接金属の酸素量を増加させることができる。ＭｎＯを適量添加することにより、塩基度Ｂが１．２以上でかつ、酸素量が０．０１８％以上を安定して得ることができる。【００２５】
また、高強度溶接金属の溶接においては、フラックスが結晶質であると、フラックスの表面積が増加し水分の吸着が多くなり、溶接後に低温割れが発生しやすくなる傾向が見られる。図７、図８および図９はフラックスを温度２５℃、湿度６０％の環境で、４８時間保持した後に、５００℃で２４時間乾燥し、その質量減を測定したものである。なお、図７、図８および図９においては、減少した質量をフラックスに吸着していた水分として、元の質量に対する減少した質量の比を取り、それを水分吸着量とした。図７はフラックス中のＡｌ２Ｏ３量と水分吸着量の関係を示す。図８はフラックス中のＳｉＯ２量と水分吸着量の関係を示す。図９はフラックスの塩基度Ｂと水分吸着量の関係を示す。図９に示す塩基度Ｂは上記（１）式で計算した値である。【００２６】
図７が示す様に、フラックス中のＡｌ２Ｏ３量が１５％以下で水分吸着量が急激に増加している。また、図８が示す様に、フラックス中のＳｉＯ２量が１０％未満で同じく水分吸着量が急激に増加している。さらに図９が示す様にフラックスの組成で決まる塩基度Ｂが３．２超でも水分吸着量が急激に増加している。
これは、フラックス中のＡｌ２Ｏ３が１５％以下か、あるいはＳｉＯ２が１０％未満か、あるいは塩基度Ｂが３．２超になると、フラックスの表面が結晶質になり水分を吸着しやすくなるためである。高強度鋼の溶接においてはフラックス中の水分量は、溶接金属の拡散性水素を増加させて溶接後に低温割れを発生し易くする。そのため、高強度鋼の溶接に使用するフラックスにおいては、フラックス中のＡｌ２Ｏ３量は１５％超、ＳｉＯ２量は１０％以上、また塩基度Ｂは３．２以下とする必要がある。【００２７】
すなわち、本発明の要旨は以下の通りである。
（１）母材引張強度が８００ＭＰａ〜１２００ＭＰａのパイプライン用ＵＯ鋼管をシーム溶接する際に使用されるサブマージアーク溶接用溶融型高塩基性フラックスにおいて、質量％で、ＣａＯ：５．０％以上、２５．０％以下、ＭｇＯ：１．０％以上、５．０％以下、Ａｌ２Ｏ３：１５．０％超、３０．０％以下、ＣａＦ２：３０．０％以上、５０．０％以下、ＳｉＯ２：１０．０％以上、２０．０％以下、ＭｎＯ：０．５％以上、１５．０％以下を含有し、残部が不可避的不純物であり、且つ、式（１）で得られる塩基度Ｂが、１．２以上、３．２以下であることを特徴とする、サブマージアーク溶接用溶融型高塩基性フラックス。
Ｂ＝６．０５Ｎ［ＣａＯ］＋４．０Ｎ［ＭｇＯ］＋５．１Ｎ［ＣａＦ２］＋４．８Ｎ［ＭｎＯ］−０．２Ｎ［Ａｌ２Ｏ３］−６．３１Ｎ［ＳｉＯ２］・・・（１）
ここで、Ｎ［ｋ］は成分ｋのモル分率を表す。【００２８】
（２）さらに、質量％で、Ｌｉ２ＯおよびＫ２Ｏのいずれか１種または２種を、合計で、０．２％以上、５．０％以下含有することを特徴とする、（１）に記載のサブマージアーク溶接用溶融型高塩基性フラックス。【００２９】
本発明のサブマージアーク溶接用溶融型高塩基性フラックスによれば、溶接後に低温割れが発生しにくく、頂部スラグインの無い低温靭性に優れた高強度溶接金属を得ることができるので、母材引張強度が８００ＭＰａ〜１２００ＭＰａのパイプライン用ＵＯ鋼管をシーム溶接する際に使用できる。【００３０】
ところが、特許文献１に記載の発明は、その実施例が示す様に、Ｎｉ、ＭｏあるいはＣｒ等が含まれないもの、例えば、母材引張強度が５００ＭＰａ〜６００ＭＰａ級の低強度鋼を対象としている。そのため、特許文献１では、本発明の課題である頂部スラグインの発生が、問題になることはない。また、特許文献１の実施例で開示されている組成のフラックスでは、Ａｌ２Ｏ３量が少なく、フラックスが結晶質となり水分の吸着が多い問題があり、特に、低温割れ感受性の高い高強度溶接金属には適用できない。【００３１】
特許文献２に記載の発明は、その実施例に示された様に溶接金属を低ＣでＭｏ、ＮｉあるいはＣｒの含有量の少ない７００ＭＰａ級の強度の溶接金属とするものであり、これをそのままさらに強度の高い溶接金属に適用するには問題が発生する。たとえば、特許文献２に記載の発明で使用されている特許文献３に記載の発明のフラックスでは、ＳｉＯ２量が少なくフラックスが結晶質となり水分の吸着が多い問題が発生する。【００３２】
また、特許文献３に記載されているフラックスは、特許文献３の実施例の第３表に記載されている様にＮｉ、ＣｒあるいはＭｏを含まないもの、例えば、母材引張強度が５００ＭＰａ〜６００ＭＰａ級の低強度鋼に適用するためのフラックスである。したがって、特許文献３に記載されているフラックスは、高強度の溶接金属を作成するものではなく、母材引張強度が８００ＭＰａ級〜１２００ＭＰａ級の高強度鋼への適用を前提とはしていない。【００３３】
特許文献４に記載の発明は、その適用範囲は実施例が示す様にＸ６５クラスであり、溶接金属の強度が例えば６００ＭＰａから７００ＭＰａ程度の低強度の溶接金属が対象である。そのため、特許文献４で開示されているフラックスを用い、かつ、高強度の溶接金属とする溶接では、ＳｉＯ２量が多く、かつＣａＦ２量が少ないため、頂部スラグインが発生するという問題がある。【００３４】
特許文献５に記載の発明も、特許文献１に記載の発明と同じく低強度鋼管を対象とし、実施例で開示されている組成のフラックスでは、フラックスが結晶質となり水分の吸着が多い問題があることから、特に低温割れ感受性の高い高強度溶接金属には適用できない。【００３５】
特許文献６で開示されているフラックスは、溶接後熱処理を前提とした溶接に適用されるものであり、実施例で開示されている様に多層溶接を前提としている。そのため、同文献記載の発明は、後続溶接による再熱効果により靭性の確保は容易であり、本発明が前提としている再熱効果の期待できない内外面１層溶接では適用できない。さらに、同文献記載の発明は、ＳｉＯ２量が少なくフラックスの結晶化が進み水分の吸着量も多くなり、高強度溶接金属には不適当である。また、特許文献６に記載されているフラックスは、ボンドタイプのフラックスであり、本発明の溶融型フラックスとは、製造方法が異なる別種類のフラックスである。
【発明の効果】
【００３６】
本発明のサブマージアーク溶接用溶融型高塩基性フラックスによれば、溶接後に低温割れが発生しにくく、頂部スラグインの無い低温靭性に優れた高強度溶接金属を得ることができる。より詳細には、母材引張強度が８００ＭＰａ〜１２００ＭＰａのパイプライン用ＵＯ鋼管をシーム溶接する際に、本発明のサブマージアーク溶接用溶融型フラックスを用いることにより、ビード形状が良好で、頂部スラグインという溶接ビード内部の欠陥が無い溶接ビードを得ることができる。さらに、本発明の成分系により、頂部スラグインが発生しないフラックスの組成でも溶接金属の酸素量を最適化することができ、優れた低温靭性を持つ溶接金属を得ることができる。このことにより、健全な高強度溶接金属を容易に製造することができる様になる。
【図面の簡単な説明】
【００３７】
【図１】頂部スラグインの模式図である。
【図２】溶接金属の酸素量と靭性との関係を示す図である。
【図３】フラックスの塩基度Ｂと溶接金属の引張強度と頂部スラグインの発生傾向の関係を示す図である。
【図４】フラックスの塩基度Ｂと溶接金属中の酸素量の関係を示す図である。
【図５】フラックスのＳｉＯ２量と溶接金属の引張強度と頂部スラグインの発生傾向の関係を示す図である。
【図６】フラックスのＣａＦ２量と溶接金属の引張強度と頂部スラグインの発生傾向の関係を示す図である。
【図７】フラックスのＡｌ２Ｏ３量とフラックスの水分吸着量の関係を示す図である。
【図８】フラックスのＳｉＯ２量とフラックスの水分吸着量の関係を示す図である。
【図９】フラックスの塩基度Ｂとフラックスの水分吸着量の関係を示す図である。
【図１０】底部スラグインの模式図である。
【図１１】ＭｎＯ含有フラックスの塩基度Ｂと溶接金属中の酸素量の関係を示す図である。
【図１２】実施例および比較例で使用した開先形状を示す図である。
【図１３】機械試験片採取要領を示す図である。
【発明を実施するための形態】
【００３８】
以下に本発明の成分の限定理由を説明する。
［ＣａＯ：５．０％以上、２５．０％以下］
ＣａＯは溶接金属の溶接ビード形状に影響をおよぼす。５．０％未満では、軟化溶融温度が高くなり溶融ガスの放散の阻害によるあばたの発生等の溶接ビード表面の外観不良につながる。一方、過剰では粘度が高く余盛りが高くなる。またスラグの剥離性も低下する。そのため上限を２５％以下とした。
また、ＣａＯは、塩基度Ｂに影響を与える成分である。５．０％未満では塩基度Ｂが小さくなり、頂部スラグインの発生を助長する。２５．０％超では塩基度Ｂが高くなり、フラックスが結晶質となり水素割れ感受性を高くする。
【００３９】
［ＭｇＯ：１．０％以上、５．０％以下］
ＭｇＯは溶融スラグの粘性に影響を与える。１．０％未満ではスラグの粘性が低すぎて表面にあばた状の欠陥が発生する。一方、５．０％超ではスラグの粘性が高くなり、アンダーカットが発生する。
【００４０】
［Ａｌ２Ｏ３：１５．０％超、３０．０％以下］
Ａｌ２Ｏ３はスラグの形成成分として重要な成分の一つであるため、フラックスの構成成分として添加する。しかし、１５．０％以下では、図７に示した様にフラックスの結晶質の傾向が強くなり、吸湿し易くなる。その結果、溶接金属中の水素量が増加し低温割れ感受性が高くなる。一方、Ａｌ２Ｏ３の添加は、塩基度Ｂを低くする作用があるため、過剰に添加すると頂部スラグインの発生を助長する。また、Ａｌ２Ｏ３は、ビード形状に対して影響を与える。過剰に添加するとアンダーカットや馬の背状の突起が溶接ビード頂部に生成する。これらの観点から、上限を３０．０％以下とした。
【００４１】
［ＣａＦ２：３０．０％以上、５０．０％以下］
ＣａＦ２は、塩基度Ｂとは別に頂部スラグインの発生傾向に影響をあたえる成分である。ＣａＦ２が３０．０％未満では頂部スラグインが発生するため、下限を３０．０％以上とした。一方、過剰に添加するとアークが不安定となり、ビード表面にポックマークと呼ばれるあばた状の模様が発生する。そのため、上限を５０．０％以下とした。また、ＣａＦ２は、フラックスの粘度や軟化溶融温度を下げるため、溶接ビードが過剰な凸形状になるのを防止し、また溶接ビード表面も滑らかにする。この効果を得るためには３０．０％以上、好ましくは３５％を超えて、さらに好ましくは３７％を超えて添加する必要がある。
【００４２】
［ＳｉＯ２：１０．０％以上、２０．０％以下］
ＳｉＯ２を２０．０％超まで過剰に添加すると、頂部スラグインが発生するようになる。そのため、上限を２０．０％以下とした。一方、図８に示した様に、１０．０％未満ではフラックスが結晶質となり吸湿し易くなる。そのため、溶接金属中の水素量を高くし、その結果溶接金属の低温割れ感受性を高くする。そのため、下限を１０．０％以上とした。
同時に、ＳｉＯ２は止端部の母材との接触角を良好にしたり、止端部でのスラグのこびり付きを低減したりするなど止端部における母材とのなじみを良好にする。さらに溶接ビード表面を滑らかにして且つ極端な凸ビードになることを防ぎビード形状を良好にする効果がある。この効果を得るため１０．０％以上は必要である。
【００４３】
［ＭｎＯ：０．５％以上、１５．０％以下］
ＭｎＯは、適量フラックスに添加することにより、頂部スラグインの発生を招かずに、溶接金属の酸素量を増加させることができる。図１１は、ＭｎＯを添加したフラックスの塩基度Ｂと溶接金属中の酸素量の関係を示す。この図が示す様に、ＭｎＯを適量添加することにより、塩基度Ｂは図３が示す１．２以上でかつ、酸素量が０．０１８％以上を安定して得ることができる。この効果を得るためには０．５％以上の添加が必要である。しかし、１５．０％超添加すると、図１０に示す様な溶接ビードの底部の溶融線近傍あるいは溶融線上に底部スラグインＳＬが発生しやすくなる。そのため上限を１５．０％以下とした。また、ＭｎＯを１５．０％を越えて添加すると、塩基度が低い場合は溶接金属中の酸素量が過剰となり靭性が低下する可能性がある。そのため、上限を１５．０％以下とした。
【００４４】
［式（１）で得られる塩基度Ｂ：１．２以上、３．２以下］
Ｂ＝６．０５Ｎ［ＣａＯ］＋４．０Ｎ［ＭｇＯ］＋５．１Ｎ［ＣａＦ２］＋４．８Ｎ［ＭｎＯ］−０．２Ｎ［Ａｌ２Ｏ３］−６．３１Ｎ［ＳｉＯ２］・・・（１）
ここで、Ｎ［ｋ］は、成分ｋのモル分率を表す。
塩基度Ｂと頂部スラグインの発生の有無との関係を整理すると、図３が示す様に、塩基度Ｂが１．２以上で頂部スラグインは発生しなくなる。一方、頂部スラグインの観点からは塩基度Ｂの上限は無いが、図９が示す様に、塩基度Ｂが３．２超ではフラックスが結晶質の傾向を強く示すようになり、吸湿し易くなる。その結果、溶接金属中の水素量が増加し低温割れ感受性が高くなる。このような観点から、塩基度Ｂの上限を３．２以下とした。
また、塩基度Ｂが１．２未満では、ＭｎＯ添加との相乗効果で酸素が過剰となり、溶接金属の靭性が低下する可能性が出てくるため、その下限を１．２以上とした。
【００４５】
［母材引張強度８００ＭＰａ〜１２００ＭＰａ］
本発明において、母材引張強度は８００ＭＰａ〜１２００ＭＰａとされ、９８０ＭＰａ超〜１２００ＭＰａであることが好ましい。
母材引張強度が８００ＭＰａ未満の場合、本発明を適用する分野のＵＯ鋼管としては強度が低く、そのため頂部スラグインの問題は発生しない。また、母材引張強度が１２００ＭＰａを超えると、十分な靭性を確保できない場合がある。
用いる母材の化学組成は、強度と靭性の観点から、質量％で、Ｃ：０．０３％以上、０．１２％以下、Ｓｉ：０．５％以下、Ｍｎ：１．２％以上、２．５％以下、Ｎｉ：２．０％以下、Ｍｏ：０．６％以下、Ｔｉ：０．０３０％以下、Ａｌ：０．０７％以下、Ｐ：０．０１５％以下、Ｓ：０．００３％以下、Ｎｂ：０．００１５％以上、０．１％以下、Ｎ：０．００８％以下であることが望ましい。
【００４６】
また、用いる溶接ワイヤの化学組成は、溶接金属の強度、靭性あるいはワイヤの製造性の観点から、質量％で、Ｃ：０．０２％以上、０．１５％以下、Ｓｉ：０．５％以下、Ｍｎ：１．０％以上、２．５％以下、Ｎｉ：１０．０％以下、Ｍｏ：４．０％以下、Ｔｉ：０．０３０％以下、Ｏ：０．００８％以下、Ａｌ：０．０５％以下、Ｐ：０．０１５％以下、Ｓ：０．０１％以下、Ｎ：０．００８％以下であることが望ましい。
【００４７】
［Ｌｉ２ＯおよびＫ２Ｏの何れか１種または２種の合計：０．２％以上、５．０％以下］
Ｌｉ２ＯおよびＫ２Ｏの何れか１種または２種の合計は、０．２％以上、５．０％以下であることが好ましく、２％超〜５．０％以下であることがより好ましい。
ＭｎＯは、アークの再点弧電圧を高くする。そのため、溶接中にアークが再点弧する際に高められた電圧で、溶融池表面を振動させ、その結果溶接ビード表面の波目模様であるリップルラインを不揃いにする傾向がある。これは、機械的特性上問題では無く欠陥とは認識されないが、外観上好ましくなく、且つ溶接後に表面被覆する場合等には、作業性を低下させる要因となる。これに対し、Ｌｉ２ＯおよびＫ２Ｏは、これを静めて、リップルラインの不揃いをなくす効果がある。この効果を得るためには、Ｌｉ２ＯおよびＫ２Ｏの何れか１種または２種の合計で０．２％以上必要となる。一方、５．０％超添加すると、スラグの剥離性が低下してスラグのこびりつきが発生する。そのため上限を５．０％以下とした。
【００４８】
また、サブマージアーク溶接用のフラックスにおいては、溶接金属中の窒素量を低減する目的で、フラックス中にＣａＣＯ３を０．０５％から２．０％程度添加したり、あるいは溶接金属の強度調整のためにＢ２Ｏ３を０．０５％から２．０％程度添加したりすることがあるが、これは本発明の目的である頂部スラグインを回避する効果には何ら影響を与えることが無く、これらの成分を必要に応じて添加することができる。
【実施例】
【００４９】
次に、実施例および比較例を用いて具体的に本発明の効果を説明する。
実施例および比較例では、３電極のサブマージアーク溶接を用いて、表１に示す溶接条件で、表２に示す組成および強度レベルの異なるワイヤを組み合わせ、表３に示す化学組成および引張強度を持つ板厚２０ｍｍ、長さ１５００ｍｍの母材に、図１２に示す断面形状の開先を加工し、表５または表６に示す成分のフラックスを用いて溶接を行った。実施例および比較例に用いたワイヤの組み合わせを表４に示す。
なお、図１２に示す開先は、実施例および比較例において溶接を行う母材間に設けられた断面視Ｖ字型の溝であり、図１２に示すように、溝の深さが９ｍｍ、Ｖ字溝のなす角度が８０°のものである。また、実施例および比較例においてフラックスは、２０℃、６０％の湿度の環境で２４時間保管後、使用する前に１５０℃の炉内で２時間乾燥して使用した。【００５０】
【表１】
2010117074.tif 000003
【００５１】
【表２】
2010117074.tif 000004
【００５２】
【表３】
2010117074.tif 000005
【００５３】
【表４】
2010117074.tif 000006
【００５４】
【表５】
2010117074.tif 000007
【００５５】
【表６】
2010117074.tif 000008
【００５６】
溶接金属の引張強度および靭性は、溶接金属の丸棒型引張試験片および２ｍｍＶノッチシャルピー衝撃試験により評価した。図１３は、試験片の採取要領を説明するための図面であり、図１３（ａ）は溶接された板から採取される衝撃試験片を溶接線方向から見た断面図である。図１３（ｂ）は溶接された板から採取される引張試験片を示した平面図であり、図１３（ｃ）は溶接された板から採取される引張試験片を溶接線方向から見た断面図である。
衝撃試験片は図１３（ａ）に示す様に溶接金属の板厚方向中央部から採取し、ノッチ深さ方向は溶接線方向になるように加工した。衝撃試験は、−３０℃の試験温度で３回繰り返し試験を行った。溶接金属の靭性の評価は、３回繰り返した衝撃試験結果の平均値と、３回の衝撃試験結果の最小値を用いて行った。
また、丸棒型引張試験片は、図１３（ｂ）および図１３（ｃ）に示す様に溶接金属の板厚方向中央部から採取し、試験片の軸方向が溶接線方向になるように加工した。引張試験は繰り返し１回で、室温で行った。【００５７】
溶接金属ビードの内部欠陥の調査は、２０ｍｍの全厚で溶接線全長にわたり放射線非破壊検査を行いて調査した。その後、板厚を溶接面と反対の裏面から厚さ７ｍｍまで減厚した後、再度放射線非破壊検査を行い、頂部スラグインの有無を調査した。ビード形状はビードの余盛りの形状、アンダーカット、ビード表面の凹凸状況、ポックマークの有無および溶接ビード表面に発生するリップルと呼ばれる波目の状況、断面マクロ観察により評価した。
表面の状況は、凹凸が激しいと放射線透過試験に写り欠陥として認識される可能性もあるため、欠陥と認識される可能性があるかも含めて判断した。【００５８】
溶接金属中の酸素濃度は、ＪＩＳ  Ｚ２６１３に記載されている金属材料の酸素定量方法に準拠して行った。【００５９】
表５に請求項１に係る本発明の実施例および比較例を示す。表５のフラックス成分中で、その他は、Ｂ２Ｏ３やＣａＣＯ３あるいは原料から不可避で混入する、アルカリ金属の酸化物、Ｐ、Ｓ等の不純物である。【００６０】
実施例１〜１７まで用いているフラックスは全て本発明請求項１の成分範囲および塩基度Ｂの範囲を満たしている。そのため、溶接金属の強度が８００ＭＰａ以上の高強度であり、なおかつ、溶接金属中の酸素量が最適化され、−３０℃の低温靭性（シャルピー吸収エネルギー）が何れも１００Ｊを越している。また、フラックスの塩基度ＢおよびＳｉＯ２量およびＣａＦ２が本発明の範囲に入っているため、頂部スラグインも無く、ビード形状も良好である。【００６１】
また、実施例４および実施例１０では、溶接金属のＢ量を調整して溶接金属の焼き入れ性を向上させる目的でＢ２Ｏ３を添加しているが、本発明の頂部スラグインの発生を防止する効果には何ら影響を与えていない。
また、実施例８および実施例１３では、溶接金属中の窒素の増加を防ぐ目的で、ＣａＣＯ３を添加しているが、本発明の頂部スラグインの発生を防止する効果には何ら影響を与えていない。【００６２】
次に請求項１に関する比較例について説明する。
比較例１および比較例２は、ＭｎＯ以外の成分や塩基度Ｂは本発明の範囲に入っているが、ＭｎＯが本発明の範囲未満である。そのため、塩基度Ｂが高く頂部スラグインは発生していないが、酸素量が少なく溶接金属の靭性が低くシャルピー吸収エネルギーの平均値は１００Ｊを越えているが、個々の値（最低値）では１００Ｊを下回るデータが得られている。比較例１および２により、ＭｎＯの添加範囲を０．５％以上とすることにより、酸素量を安定して得ることにより靭性の低下を臨界的に防止できることが示されている。【００６３】
比較例３および比較例４は、ＭｎＯ以外の成分や塩基度Ｂは本発明の範囲に入っているが、ＭｎＯが本発明の範囲を超えて添加されている。そのため、底部にスラグインが発生している。また、比較例４では、酸素も過剰となり、溶接金属の靭性（シャルピー吸収エネルギー）が個々の値で１００Ｊを下回っている。比較例３および４により、ＭｎＯの添加範囲を１５．０％以下とすることにより、底部のスラグインの発生を臨界的に防止できることが示されている。【００６４】
比較例５は、フラックス中のＣａＦ２が本発明の範囲未満で、且つＳｉＯ２が本発明の範囲を超えている。また、塩基度Ｂも低い。そのため頂部スラグインが発生している。また、酸素が過剰のため、−３０℃の靭性（シャルピー吸収エネルギー）は平均値では１００Ｊを上回るが、個々の値では１００Ｊを下回る値が得られている。【００６５】
比較例６は、フラックスのＳｉＯ２量が本発明の範囲未満で、且つ塩基度Ｂが本発明の範囲を超えている。そのため、保管中に吸湿してしまい、使用前にフラックスを乾燥下に置いたにもかかわらず、溶接後に低温割れが発生している。低温割れを防止するため、さらなら高温での十分なフラックスの乾燥が必要となった。また、フラックスのＳｉＯ２が少ないため、止端部にスラグのこびり付きが発生し、母材とのなじみが低下している。【００６６】
比較例７は、フラックス中のＣａＯ量が本発明の範囲未満である。そのため、ビード表面にあばた状の凹凸が発生し、ビード外観が低下している。また、フラックスのＳｉＯ２が少ないため、止端部にスラグのこびり付きが発生し、母材とのなじみが低下している。
比較例８は、フラックスのＣａＦ２量が本発明の範囲を超えているため、アークが不安定となり、ビード表面にポックマークと呼ばれるあばた状の模様が発生している。【００６７】
比較例９も、比較例８と同じく、フラックスのＣａＦ２量が本発明の範囲を超えているため、アークが不安定となり、ビード表面にポックマークと呼ばれるあばた状の模様が発生している。また、フラックスのＳｉＯ２が少ないため、止端部にスラグのこびり付きが発生し、母材とのなじみが低下している。さらに、同じくフラックスのＳｉＯ２量が本発明の範囲未満のため、本実験のフラックスの乾燥条件では乾燥が不十分であり、溶接後に低温割れが発生している。【００６８】
比較例１０は、フラックス中のＣａＯ量が本発明の範囲を超えているため、溶融スラグの粘度が高く余盛りが高く凸ビードとなり、また、スラグの剥離性も低下している。また、塩基度Ｂも本発明の範囲を超えているため、本実験のフラックスの乾燥条件では乾燥が不十分であり、溶接後に低温割れが発生している。【００６９】
比較例１１は、フラックス中のＡｌ２Ｏ３量が本発明の範囲を超えている。そのため、ビートの余盛り形状が三角形の馬の背状の凸ビードとなり、さらにアンダーカットが発生していた。また、フラックスの塩基度Ｂが本発明の範囲未満であり、そのため頂部スラグインが発生している。【００７０】
比較例１２は、フラックス中のＳｉＯ２量が本発明の範囲を超えている。そのため、頂部スラグインが発生している。
比較例１３は、フラックス中のＣａＦ２量が本発明の範囲未満である。そのため、頂部スラグインが発生している。また、溶接金属は、組織がマルテンサイト組織となり、強度が１２５０ＭＰａ以上で、靭性が低い。【００７１】
比較例１４は、フラックス中のＭｇＯ量が本発明の範囲を越えている。そのため、スラグの粘性が高くなり、アンダーカットが発生している。また、Ａｌ２Ｏ３量が本発明の範囲未満のため、フラックスが結晶質となり吸湿し易くなっている。そのため、本実験のフラックスの乾燥条件では乾燥が不十分で、溶接後に低温割れが発生している。
比較例１５は、フラックス中のＭｇＯ量が本発明の範囲未満である。そのため、溶接ビード表面にあばた状の欠陥が発生している。【００７２】
比較例１６〜比較例１８は、強度の低い母材を用いた実験例である。溶接材料の組み合わせも低強度で約７４０ＭＰａである。そのため、比較例１６ではＳｉＯ２が本発明の範囲を超えているが、頂部スラグインは発生していない。比較例１７はＣａＦ２が本発明の範囲未満であるが、頂部スラグインは発生していない。また、比較例１８はＡｌ２Ｏ３量が本発明の範囲を超えているため、ビードの余盛り形状が馬の背状の凸ビードとなっている。【００７３】
次に、請求項２に係る実施例および比較例を表６に示す。表６のフラックス成分中で、その他は、表５と同じくＢ２Ｏ３やＣａＣＯ３あるいは原料から不可避で混入する、アルカリ金属の酸化物、Ｐ、Ｓ等の不純物である。【００７４】
実施例１８から実施例３８までは、何れも本発明の請求項２の範囲の成分を有するフラックスのため、−３０℃の靭性（シャルピー吸収エネルギー）は良好で、また頂部スラグインも発生していない。さらに、Ｌｉ２Ｏ、Ｋ２Ｏを適量添加しているため、ビード表面のリップルラインは均一にそろい綺麗なビード表面を呈している。
また、実施例２０および実施例２６では、溶接金属のＢ量を調整して溶接金属の焼き入れ性を向上させる目的でＢ２Ｏ３を添加しているが、本発明の頂部スラグインの発生を防止する効果には何ら影響を与えていない。
また、実施例２１では、溶接金属中の窒素の増加を防ぐ目的で、ＣａＣＯ３を添加しているが、本発明の頂部スラグインの発生を防止する効果には何ら影響を与えていない。【００７５】
次に、表６に記載された本発明の請求項２に係る比較例について説明する。
比較例１９から比較例２１までは、Ｌｉ２ＯおよびＫ２Ｏの添加量が本発明の範囲未満のため、ビード表面のリップルラインが荒れている。
比較例２２、比較例２３は、Ｌｉ２ＯまたはＫ２Ｏの添加量が本発明の範囲を越えている。そのため、スラグがビード表面にこびり付きスラグの剥離性が低下している。
比較例２４、比較例２５は、Ｌｉ２ＯとＫ２Ｏの両方を添加した場合の合計の添加量が本発明の範囲を越えている。そのため、スラグがビード表面にこびり付きスラグの剥離性が低下している。【００７６】
「実験例１」
３電極のサブマージアーク溶接を用いて、表１に示す溶接条件で、表２に示す組成および強度レベルの異なるワイヤを組み合わせ、表３に示す化学組成および引張強度を持つ板厚２０ｍｍ、長さ１５００ｍｍの母材に、図１２に示す断面形状の開先を加工し、表７に示す成分のＮｏ．１〜Ｎｏ．１４のフラックスを用いて溶接を行った。【００７７】
【表７】
2010117074.tif 000009
【００７８】
このようにして得られた溶接金属の−３０℃の靭性（シャルピー吸収エネルギー）、引張強度、酸素量を上述した評価方法と同様にして測定し、溶接金属の引張強度が８００ＭＰａ以上、１２００ＭＰａ以下である場合における溶接金属中の酸素量と靭性との関係を調べた。その結果を図２に示す。
図２に示すように、溶接金属の酸素量が０．０１８％以上０．０３５％以下の範囲である場合、−３０℃での衝撃吸収エネルギーが１００Ｊ以上となる良好な靭性が得られることが判明した。【００７９】
「実験例２」
３電極のサブマージアーク溶接を用いて、表１に示す溶接条件で、表２に示す組成および強度レベルの異なるワイヤを組み合わせ、表３に示す化学組成および引張強度を持つ板厚２０ｍｍ、長さ１５００ｍｍの母材に、図１２に示す断面形状の開先を加工し、表８に示す成分のＮｏ．１５〜Ｎｏ．２４のフラックスを用いて溶接を行った。【００８０】
【表８】
2010117074.tif 000010
【００８１】
このようにして得られた溶接金属の引張強度を上述した評価方法と同様にして測定し、溶接金属の引張強度とフラックスの塩基度Ｂと頂部スラグインとの関係を調べた。その結果を図３に示す。
図３に示すように、引張強度８００ＭＰａ以上の溶接金属においては、塩基度Ｂが１．２以上で頂部スラグインは発生していないことが判明した。【００８２】
「実験例３」
３電極のサブマージアーク溶接を用いて、表１に示す溶接条件で、表２に示す組成および強度レベルの異なるワイヤを組み合わせて、表３に示す化学組成および引張強度を持つ板厚２０ｍｍ、長さ１５００ｍｍの母材に、図１２に示す断面形状の開先を加工し、表９に示す成分のＮｏ．２５〜Ｎｏ．７９のフラックスを用いて溶接を行った。【００８３】
【表９】
2010117074.tif 000011
【００８４】
このようにして得られた溶接金属の酸素量を上述した評価方法と同様にして測定し、溶接金属の酸素量とフラックスの塩基度Ｂとの関係を調べた。その結果を図４に示す。
図４に示すように、溶接金属の酸素量とフラックスの塩基度Ｂとは、相関があることが判明した。【００８５】
「実験例４」
３電極のサブマージアーク溶接を用いて、表１に示す溶接条件で、表２に示す組成および強度レベルの異なるワイヤを組み合わせて、表３に示す化学組成および引張強度を持つ板厚２０ｍｍ、長さ１５００ｍｍの母材に、図１２に示す断面形状の開先を加工し、表１０に示す成分のＮｏ．８０〜Ｎｏ．８９のフラックスを用いて溶接を行った。【００８６】
【表１０】
2010117074.tif 000012
【００８７】
このようにして得られた溶接金属の引張強度を上述した評価方法と同様にして測定し、フラックスの組成と溶接金属の引張強度と頂部スラグインとの関係を調べた。その結果を図５に示す。
図５は、フラックスのＳｉＯ２量と溶接金属の引張強度と頂部スラグインの発生傾向の関係を示すグラフである。
図５に示すように、溶接金属の引張強度が８００ＭＰａ以上では、フラックスのＳｉＯ２量が２０％超で頂部スラグインが発生する様になる。【００８８】
「実験例５」
３電極のサブマージアーク溶接を用いて、表１に示す溶接条件で、表２に示す組成および強度レベルの異なるワイヤを組み合わせて、表３に示す化学組成および引張強度を持つ板厚２０ｍｍ、長さ１５００ｍｍの母材に、図１２に示す断面形状の開先を加工し、表１１に示す成分のＮｏ．９０〜Ｎｏ．９７のフラックスを用いて溶接を行った。【００８９】
【表１１】
2010117074.tif 000013
【００９０】
このようにして得られた溶接金属の引張強度を上述した評価方法と同様にして測定し、フラックスの組成と溶接金属の引張強度と頂部スラグインとの関係を調べた。その結果を図６に示す。
図６は、フラックスのＣａＦ２量と溶接金属の引張強度と頂部スラグインの発生傾向の関係を示すグラフである。
図６に示すように、フラックス中のＣａＦ２量が３０％未満で頂部スラグインが発生する様になる。【００９１】
「実験例６」
表１２に示す成分のＮｏ．９８〜Ｎｏ．１０５のフラックスの水分吸着量を上述した方法により調べた。その結果を図７に示す。【００９２】
【表１２】
2010117074.tif 000014
【００９３】
図７は、フラックスのＡｌ２Ｏ３量と水分吸着量の関係を示したグラフであり、図８は、フラックスのＳｉＯ２量と水分吸着量の関係を示したグラフである。
図７に示すように、フラックス中のＡｌ２Ｏ３量が１５％以下で吸着水分量が急激に増加している。【００９４】
「実験例７」
表１３に示す成分のＮｏ．１０６〜Ｎｏ．１１２のフラックスの水分吸着量を上述した方法により調べた。その結果を図８に示す。【００９５】
【表１３】
2010117074.tif 000015
図８は、フラックスのＳｉＯ２量と水分吸着量の関係を示したグラフである。図８に示すように、フラックス中のＳｉＯ２量が１０％未満で吸着水分量が急激に増加している。【００９６】
「実験例８」
表１４に示す成分のＮｏ．１１３〜Ｎｏ．１２０のフラックスの水分吸着量を上述した方法により調べた。その結果を図９に示す。【００９７】
【表１４】
2010117074.tif 000016
【００９８】
図９は、フラックスの塩基度Ｂと水分吸着量の関係を示したグラフである。図９に示すように、塩基度Ｂが３．２超でも吸着水分量が急激に増加している。【００９９】
「実験例９」
３電極のサブマージアーク溶接を用いて、表１に示す溶接条件で、表２に示す組成および強度レベルの異なるワイヤを組み合わせて、表３に示す化学組成および引張強度を持つ板厚２０ｍｍ、長さ１５００ｍｍの母材に、図１２に示す断面形状の開先を加工し、表１５に示す濃度でＭｎＯを含有するＮｏ．１２１〜Ｎｏ．１３９のフラックスを用いて溶接を行った。【０１００】
【表１５】
2010117074.tif 000017
【０１０１】
このようにして得られた溶接金属の酸素量を上述した評価方法と同様にして測定し、溶接金属の酸素量とフラックスの塩基度Ｂとの関係を調べた。その結果を図１１に示す。
図１１に示すように、ＭｎＯを０．５％以上添加することにより、塩基度Ｂが１．２以上でかつ、酸素量が０．０１８％以上の溶接金属を安定して得ることができる。
【産業上の利用可能性】
【０１０２】
以上の様に、サブマージアーク溶接法を用いて高強度溶接金属を作製する際に、本発明のサブマージアーク溶接用の溶融型フラックスを用いることにより、ビード形状が良好な事に加えて、頂部スラグインという溶接ビード内部の欠陥が無い溶接ビードを得ることができる。さらに、本発明の成分系により頂部スラグインが発生しないフラックスの組成でも溶接金属の酸素量を最適化することができ、優れた低温靭性を持つ溶接金属を得ることが容易にでき、産業上貢献するところは非常に大きい。
【符号の説明】
【０１０３】
ＳＴ：頂部スラグイン
ＳＬ：底部スラグイン
【図１】
2010117074.tif 000018
【図２】
2010117074.tif 000019
【図３】
2010117074.tif 000020
【図４】
2010117074.tif 000021
【図５】
2010117074.tif 000022
【図６】
2010117074.tif 000023
【図７】
2010117074.tif 000024
【図８】
2010117074.tif 000025
【図９】
2010117074.tif 000026
【図１０】
2010117074.tif 000027
【図１１】
2010117074.tif 000028
【図１２】
2010117074.tif 000029
【図１３】
2010117074.tif 000030
【国際調査報告】
2010117074.tif 000031
2010117074.tif 000032
2010117074.tif 000033
2010117074.tif 000034